一般環境で発生するクロムめっきの腐食の多くは、クロムめっき自体が侵蝕されるものは比較的少なく、その多くは、割れ目から侵入した酸素、水分などに起因する下地金属の腐食である。したがって、クロムめっきの耐食性を改善するには、クロムめっきの割れ、特に下地にまで貫通する割れを低減させるか、あるいは、割れがなく、伸びの優れた耐食的金属層をクロムめっきと下地金属との中間に設ける方法が考えられる。前者の例は、クロムめっきを2回に別けてめっきする2層クロムめっきであり、また後者の例は、耐食性にすぐれたニッケルめっきを中間層としたクロムめっきであるが、使用条件によっては、利用するニッケルに制約があり、ニッケルめっきであれば、どのようなものでも良いわけではない。図-2に示したような要領で繰り返し応力を与えたのち、塩水噴霧試験に供した例があるが、3種類の試料のうち、後者の2試料はいずれも発錆した。これら3種類の試料から適宜、検鏡用試料を採取し、その断面を拡大観察したものが写真-7,8,9,10である。多用される半光沢ニッケル/光沢ニッケル/クロムの組合せのものは、静的な状況に置かれた場合には、たしかに良好な耐食性を示しているが、この試験のように繰返し、応力を受ける時には、皮膜の柔軟性が無いために、クロムと共に割れを呈し、高耐食性である筈の多層構成の効果が消失する。Reserved.検索:お気軽にご連絡下さい06-6473-1355。